(57)【要約】【課題】被転写体に対して優れた耐候性、透明性、及びハードコート性を有する表面保護層を熱転写により容易に形成してハードコート体を得ることができ、かつ該ハードコート体に優れた曲げ加工性を付与することができ、さらに優れた生産安定性と生産効率で生産することができ、熱転写の作業性に優れた熱転写フィルム、及び該熱転写フィルムを用いたハードコート体を提供することを目的とするものである。【解決手段】基材フィルム、表面保護層、プライマー層、及び接着層を順に有し、該基材フィルムがポリエステル樹脂フィルム及び／又は延伸ポリオレフィン樹脂フィルムにより構成され、該表面保護層が電離放射線硬化性樹脂組成物の硬化物により構成され、該プライマー層がバインダー樹脂及びブロッキング防止剤を含むプライマー層形成用樹脂組成物により構成され、下記の方法により測定されるプライマー層の伸び率が１１０％以上であり、かつ該接着層が該プライマー層よりも厚い熱転写フィルムである。【選択図】図１
2014208493.tif 000002
【特許請求の範囲】
【請求項１】
基材フィルム、表面保護層、プライマー層、及び接着層を順に有し、
該基材フィルムがポリエステル樹脂フィルム又は延伸ポリオレフィン樹脂フィルムにより構成され、
該表面保護層が、多官能のウレタン（メタ）アクリレートとカプロラクトン系（メタ）アクリレートを含む硬化樹脂組成物の硬化物により構成され、
該プライマー層がバインダー樹脂及びブロッキング防止剤を含むプライマー層形成用樹脂組成物により構成され、
下記の方法により測定されるプライマー層の伸び率が１１０％以上であり、かつ該接着層が該プライマー層よりも厚い熱転写フィルム。
（プライマー層の伸び率の測定方法）
表面が未処理のポリエチレンテレフタレート樹脂フィルムにプライマー層形成用樹脂組成物を塗布して厚さ１０μｍの塗膜を形成し、該ポリエチレンテレフタレート樹脂フィルムから剥がして得られた該塗膜について、ＪＩＳ  Ｋ６７３２に準拠してダンベル型に打ち抜いた試験用シートとし、該試験用シートの伸びを引張圧縮試験機を用い、２５℃の温度環境下にて、引張速度５０ｍｍ／分、チャック間間隔１００ｍｍの条件で伸び率を測定した。
【請求項２】
曲げ加工に供されるハードコート体を製造するために使用される請求項１に記載の熱転写フィルム。
【請求項３】
ブロッキング防止剤の平均粒径がプライマー層の厚み以下である請求項１又は２に記載の熱転写フィルム。
【請求項４】
プライマー層形成用樹脂組成物が、ポリカーボネート系ウレタンアクリル共重合体、ブロッキング防止剤、及び耐候性改善剤を含む請求項１〜３のいずれかに記載の熱転写フィルム。
【請求項５】
プライマー層形成用樹脂組成物中のブロッキング防止剤の含有量が、バインダー樹脂１００質量部に対して０．１〜３０質量部である請求項１〜４のいずれかに記載の熱転写フィルム。
【請求項６】
ブロッキング防止剤が、シリカ、アルミナ、水酸化アルミニウム、硫酸バリウム、タルク、及び炭酸カルシウムにより構成される無機粒子から選ばれる少なくとも一種である請求項１〜５のいずれかに記載の熱転写フィルム。
【請求項７】
ブロッキング防止剤の平均粒子径が、０．１〜１０μｍである請求項１〜６のいずれかに記載の熱転写フィルム。
【請求項８】
プライマー層の厚さが１〜６μｍであり、接着層の厚さが１〜７μｍである請求項１〜７のいずれかに記載の熱転写フィルム。
【請求項９】
プライマー層形成用樹脂組成物に含まれる耐候性改善剤が、トリアジン系紫外線吸収剤及び反応性官能基を有しないヒンダードアミン系光安定剤から選ばれる少なくとも一種である請求項４〜８のいずれかに記載の熱転写フィルム。
【請求項１０】
接着層が、熱融着樹脂を含む請求項１〜９のいずれかに記載の熱転写フィルム。
【請求項１１】
ウレタン（メタ）アクリレートの官能基数が２〜１５である請求項１〜１０のいずれかに記載の熱転写フィルム。
【請求項１２】
硬化性樹脂組成物が、非反応性シリコーン化合物を含む請求項１〜１１のいずれかに記載の熱転写フィルム。
【請求項１３】
硬化性樹脂組成物が、トリアジン系紫外線吸収剤及び反応性官能基を有するヒンダードアミン系光安定剤から選ばれる少なくとも一種の耐候性改善剤を含む請求項１〜１２のいずれかに記載の熱転写フィルム。
【請求項１４】
被転写体、接着層、プライマー層、及び表面保護層を順に有し、
該被転写体が熱可塑性樹脂により構成され、
該表面保護層が、多官能のウレタン（メタ）アクリレートとカプロラクトン系（メタ）アクリレートを含む硬化性樹脂組成物の硬化物により構成され、
該接着層が該プライマー層より厚く、
該プライマー層がブロッキング防止剤を含み、かつ
下記の方法により測定されるプライマー層の伸び率が１１０％以上であるハードコート体。
（プライマー層の伸び率の測定方法）
表面が未処理のポリエチレンテレフタレート樹脂フィルムにプライマー層形成用樹脂組成物を塗布して厚さ１０μｍの塗膜を形成し、該ポリエチレンテレフタレート樹脂フィルムから剥がして得られた該塗膜について、ＪＩＳ  Ｋ６７３２に準拠してダンベル型に打ち抜いた試験用シートとし、該試験用シートの伸びを引張圧縮試験機を用い、２５℃の温度環境下にて、引張速度５０ｍｍ／分、チャック間間隔１００ｍｍの条件で伸び率を測定した。
【請求項１５】
曲げ加工に供されるハードコート体である請求項１４に記載のハードコート体。
【請求項１６】
ブロッキング防止剤の平均粒径がプライマー層の厚み以下である請求項１４又は１５に記載のハードコート体。
【請求項１７】
被転写体が、アクリル樹脂、ＡＢＳ樹脂、ポリオレフィン樹脂、及びポリカーボネート樹脂から選ばれる少なくとも一種の樹脂を含む請求項１４〜１６のいずれかに記載のハードコート体。
【発明の詳細な説明】
【技術分野】
【０００１】
本発明は、熱転写フィルム及びこれを用いた表面保護層を有するハードコート体に関する。
【背景技術】
【０００２】
樹脂成形品に耐傷性などのハードコート性を付与するために、成形品の表面にハードコート層を設けることが行われており、このようなハードコート層は通常コーティングや転写により形成されている（例えば、特許文献１〜３）。このような樹脂成形品は、一般住居や公共施設の建築構造物の外装材や内装材、自動車内外装用の部品や、太陽電池カバーまたは太陽電池基板、家電製品の部材などに使用でき、とりわけ、バルコニーの仕切り板、テラスやカーポートなどの屋根部材、車両や建造物のウインドウ、その他、防音壁や風防壁など透明プラスチックを用いた製品に好適に用いられる。そして、これらの用途においては、日々直射日光や風雨に晒されるため、極めて厳しい耐候性が求められている。
しかしながら、これらの特許文献に記載されているような従来のハードコート層は、樹脂成形品に耐傷性などのハードコート性を付与するものではあるが、耐候性については十分な特性を有するものではない。
【０００３】
ハードコート性と耐候性とは、相反する特性であり、ハードコート性が良い、すなわち表面の硬度が高いもの、すなわち硬直なものでは、表面層が剥離してしまい、耐候性に乏しくなる傾向にあり、一方、ハードコート性に劣る、すなわち表面の硬度が低く、柔軟性のある表面層を有するものでは、直射日光や風雨に晒された際に、表面層が剥離するようなことはなく、表面形状を維持し、優れた耐候性を有する傾向にあることが知られている。そのため、特に屋外で用いられる部材などの用途においては、いわゆるハードコート性と耐候性とを兼ね備えた表面保護層を有する製品が要望されている。
【０００４】
このような要望に対し、表面保護層を電離放射線硬化性樹脂と反応性官能基を有するシリコーン化合物を含む樹脂組成物により形成した熱転写フィルムが提案されている（例えば、特許文献４）。
特許文献４に記載される熱転写フィルムは、ハードコート性と耐候性とを兼ね備えているものの、生産工程や保管に際して、ブロッキング現象が生じ、フィルムの巻き形状の悪化やフィルムの損傷といった問題が発生する場合があり、生産安定性と生産効率の点で改善する余地がある。また、一般的な問題として、熱転写フィルムの生産工程において、熱収縮、あるいは表面保護層の形成に電離放射線硬化性樹脂を用いる場合は電離放射線の照射による収縮が生じると生産安定性や生産効率が著しく低下し、さらには熱転写する際の作業性が著しく低下する。そのため、熱転写フィルムは、これらの収縮が生じにくいという優れた耐収縮性を有することも重要となる。
【０００５】
ところで、近年では、需要者の要求する性能は厳しくなり、また用途が多様化していることから、優れた透明性や、用途によっては曲げ加工を行っても表面保護層のクラックや白化といった外観の変化が生じない曲げ加工性も要求されるようになっている。さらに、これらの性能に加えて、様々な機能を持たせることも要求されるようになっており、例えば防汚性や自浄性が求められることもある。しかし、上記の特許文献に記載されるものでは十分に対応しきれていない場合がある。
【先行技術文献】
【特許文献】
【０００６】
【特許文献１】特開２００４−３４５２２８号公報
【特許文献２】特開２００７―２５３３４１号公報
【特許文献３】特開平１０−１６６５１０号公報
【特許文献４】特開２０１２−１１６７７号公報
【発明の概要】
【発明が解決しようとする課題】
【０００７】
本発明は、被転写体に対して優れた耐候性、透明性、及びハードコート性を有する表面保護層を熱転写により容易に形成してハードコート体を得ることができ、かつ該ハードコート体に優れた曲げ加工性を付与することができ、さらに優れた生産安定性と生産効率で生産することができ、熱転写の作業性に優れた熱転写フィルム、及び該熱転写フィルムを用いたハードコート体を提供することを目的とするものである。
【課題を解決するための手段】
【０００８】
本発明者らは、前記目的を達成するために鋭意研究を重ねた結果、下記の発明により当該課題を解決できることを見出した。本発明の要旨は、以下のとおりである。
１．基材フィルム、表面保護層、プライマー層、及び接着層を順に有し、該基材フィルムがポリエステル樹脂フィルム又は延伸ポリオレフィン樹脂フィルムにより構成され、該表面保護層が硬化性樹脂組成物の硬化物により構成され、該プライマー層がバインダー樹脂及びブロッキング防止剤を含むプライマー層形成用樹脂組成物により構成され、下記の方法により測定されるプライマー層の伸び率が１１０％以上であり、かつ該接着層が該プライマー層よりも厚い熱転写フィルム。
２．被転写体、接着層、プライマー層、及び表面保護層を順に有し、該被転写体が熱可塑性樹脂により構成され、該プライマー層がブロッキング防止剤を含み、かつ下記の方法により測定されるプライマー層の伸び率が１１０％以上であり、該表面保護層が硬化性樹脂組成物の硬化物により構成されるハードコート体。
【発明の効果】
【０００９】
本発明によれば、被転写体に対して優れた耐候性、透明性、及びハードコート性を有する表面保護層を熱転写により容易に形成してハードコート体を得ることができ、かつ該ハードコート体に優れた曲げ加工性を付与することができ、さらに優れた生産安定性と生産効率で生産することができ、熱転写の作業性に優れた熱転写フィルム、及び該熱転写フィルムを用いたハードコート体を得ることができる。
【図面の簡単な説明】
【００１０】
【図１】本発明の熱転写フィルムの断面を示す模式図である。
【図２】本発明のハードコート体の断面を示す模式図である。
【発明を実施するための形態】
【００１１】
〔熱転写フィルム〕
本発明の熱転写フィルムは、基材フィルム、表面保護層、プライマー層、及び接着層を順に有し、該基材フィルムがポリエステル樹脂フィルム又は延伸ポリオレフィン樹脂フィルムにより構成され、該表面保護層が硬化性樹脂組成物の硬化物により構成され、該プライマー層がブロッキング防止剤を含み、かつ下記の方法により測定されるプライマー層の伸び率が１１０％以上である熱転写フィルムである。
（プライマー層の伸び率の測定方法）
表面が未処理のポリエチレンテレフタレート樹脂フィルムにプライマー層形成用樹脂組成物を塗布して厚さ１０μｍの塗膜を形成し、該ポリエチレンテレフタレート樹脂フィルムから剥がして得られた該塗膜について、ＪＩＳ  Ｋ６７３２に準拠してダンベル型に打ち抜いた試験用シートとし、該試験用シートの伸びを引張圧縮試験機を用い、２５℃の温度環境下にて、引張速度５０ｍｍ／分、チャック間間隔１００ｍｍの条件で伸び率を測定した。
【００１２】
図１は、本発明の熱転写フィルムの好ましい態様の一例の断面を示す模式図である。本発明の熱転写フィルム１０は、基材フィルム１１の上に、表面保護層１２、プライマー層１３、及び接着層１４を順に有している。
以下、本発明の熱転写フィルムの構成について詳細に説明する。
【００１３】
（基材フィルム）
基材フィルムは、ポリエステル樹脂フィルム又は延伸ポリオレフィン樹脂フィルムにより構成されることを要する。基材フィルムがこれらのフィルムにより構成されることにより、その上に表面保護層などを容易に形成でき、また熱転写フィルムの生産する際に熱収縮や、表面保護層の形成に電離放射線硬化性樹脂を用いる場合は電離放射線の照射による収縮が生じにくいという優れた耐収縮性を有し、優れた生産安定性と生産効率で生産することが可能となる。さらに、被転写体に転写する際の加熱温度による熱収縮が生じることもないので、容易にハードコート体を生産することができる。
【００１４】
ポリエステル樹脂フィルムとしては、ポリエチレンテレフタレート（以下「ＰＥＴ」ということがある。）、ポリブチレンテレフタレート、ポリエチレンナフタレート、ポリアリレート、ポリカーボネート、エチレンテレフタレート−イソフタレート共重合体、ポリアリレートなどのポリエステル樹脂からなるフィルムが好ましく挙げられる。これらの中でも、熱転写フィルムを生産する際の熱収縮や、電離放射線の照射による収縮が生じにくいことなどを考慮すると、ポリエチレンテレフタレート、ポリブチレンテレフタレートが好ましく、特にポリエチレンテレフタレートが好ましい。
【００１５】
延伸ポリオレフィン樹脂フィルムとしては、熱転写フィルムを生産する際の熱収縮や、電離放射線の照射による収縮が生じにくいことなどを考慮すると、ポリエチレン樹脂、ポリプロピレン樹脂、ポリブテン樹脂、エチレン−プロピレン共重合体樹脂、エチレン−プロピレン−ブテン共重合体樹脂、オレフィン熱可塑性エラストマーなどのポリオレフィン樹脂からなり、延伸された樹脂フィルムが好ましく挙げられる。また、これらの中でも、延伸ポリプロピレン樹脂フィルムであることが好ましい。
【００１６】
延伸ポリオレフィン樹脂は、一軸延伸されたもの、二軸延伸されたもののいずれでもよいが、熱転写フィルムを生産する際の熱収縮や、電離放射線の照射による収縮が生じにくいことなどを考慮すると、二軸延伸されたものであることが好ましい。
二軸延伸ポリオレフィン樹脂のシートは、通常、長手方向延伸機を用いてガラス転移温度（Ｔｇ）以上に加熱して、好ましくは５〜３０倍程度延伸し、次いで、幅方向延伸機を用いてガラス転移温度（Ｔｇ）以上に加熱して幅方向へ好ましくは５〜３０倍延伸して得られる。また、延伸倍率が上記範囲内であると、熱転写フィルムを生産する際の熱収縮や、電離放射線の照射による収縮が生じにくくなる。
【００１７】
基材フィルムの厚さは、通常４〜２００μｍである。４μｍあればカールやシワが入りにくくなり、２００μｍ以下であればコストを安価に抑えられ、熱伝導効率が低下することがなく、転写後に基材フィルムを剥離する際に各層がとられることがなく、優れた転写性が得られる。
【００１８】
なお、これらの基材フィルムは、転写する際の表面保護層との間の離型性を確保するために、必要に応じて基材フィルム表面に離型処理を施してもよいし、あるいは逆に表面保護層との密着性を向上させるためにコロナ放電処理、プラズマ処理、クロム酸化処理、火炎処理、熱風処理、オゾン／紫外線処理、易接着コート剤を塗布するなどの表面処理を施してもよい。また、基材フィルムは上記の樹脂フィルムを単独で用いた単層でもよいし、複数種の樹脂フィルムを積層した複層構成であってもよい。
【００１９】
（表面保護層）
表面保護層は、硬化性樹脂組成物の硬化物からなる層であり、ハードコート体に耐候性とともにハードコート性を付与する層である。硬化性樹脂組成物には硬化性樹脂の他、所望に応じて耐候剤、耐傷フィラーや、非反応性シリコーン化合物などが含まれる。
【００２０】
硬化性樹脂としては、熱硬化性樹脂、電離放射線硬化性樹脂が好ましく挙げられ、耐候性やハードコート性を考慮すると、電離放射線硬化性樹脂が好ましい。
熱硬化性樹脂としては、ポリエステル樹脂、エポキシ樹脂、ポリウレタン樹脂、アミノアルキッド樹脂、メラミン樹脂、グアナミン樹脂、尿素樹脂、熱硬化性アクリル樹脂などの熱硬化性樹脂が好ましく挙げられる。
【００２１】
電離放射線硬化性樹脂は、電離放射線を照射することにより硬化する樹脂組成物であり、電離放射線としては、電磁波又は荷電粒子線のうち、分子を重合あるいは架橋し得るエネルギー量子を有するもの、例えば、紫外線（ＵＶ）又は電子線（ＥＢ）が用いられるほか、その他、Ｘ線、γ線などの電磁波、α線、イオン線などの荷電粒子線も用いられる。
【００２２】
使用できる電離放射線硬化性樹脂としては、従来から電離放射線硬化性を有する樹脂として慣用されている重合性オリゴマーやプレポリマーの中から適宜選択して用いることができ、良好な硬化特性を得る観点から、ブリードアウトしにくく、固形分基準として９５〜１００％程度としても塗布性を有し、かつ硬化させて表面保護層を形成する際に硬化収縮を生じにくいものが好ましい。
【００２３】
そのような重合性オリゴマーやプレポリマーとしては、分子中にラジカル重合性不飽和基を持つオリゴマーやプレポリマー、例えば、エポキシ（メタ）アクリレート系、ウレタン（メタ）アクリレート系やポリエーテル系ウレタン（メタ）アクリレートやカプロラクトン系ウレタン（メタ）アクリレート、ポリエステル（メタ）アクリレート系、ポリエーテル（メタ）アクリレート系のオリゴマーやプレポリマーなどが好ましく挙げられ、ウレタン（メタ）アクリレート系がより好ましい。これらのオリゴマーやプレポリマーのうち、多官能性の重合性オリゴマーが好ましく、官能基数としては、２〜１５が高架橋密度によるハードコート性付与の点で好ましく、硬化収縮を生じにくいという点から、２〜８がより好ましく、さらに好ましくは２〜６である。
【００２４】
また、電離放射線硬化性樹脂には、上記の多官能性の重合性オリゴマーの他、カプロラクトン系ポリオールと有機イソシアネートとヒドロキシアクリレートとの反応により得られるカプロラクトン系ウレタン（メタ）アクリレートや、ポリブタジエンオリゴマーの側鎖に（メタ）アクリレート基をもつ疎水性の高いポリブタジエン（メタ）アクリレートなどのような高分子ウレタン（メタ）アクリレートを併用することができ、併用することにより、さらに耐候性を向上することができる。
これらのうち、カプロラクトン系ウレタン（メタ）アクリレートが、耐候性の向上点でより好ましいものである。また、本発明においては、上記の多官能性の重合性オリゴマー、なかでも多官能性のウレタン（メタ）アクリレートとカプロラクトン系ウレタン（メタ）アクリレートとを併用することが、耐候性やハードコート性に加えて、硬化収縮が生じにくいため、好ましい。
【００２５】
なお、本発明においては、樹脂組成物の粘度を調整するなどの目的で、メチル（メタ）アクリレートなどの単官能性（メタ）アクリレートのような希釈剤を、本発明の目的を損なわない範囲で適宜併用することができる。単官能性（メタ）アクリレートは１種を単独で用いてもよいし、複数種を組み合わせて用いてもよく、また低分子量の多官能性（メタ）アクリレートを併用してもよい。
希釈剤としては、上記のモノマーの他、通常の有機溶媒を用いて、樹脂組成物の塗工性を確保することもできる。
【００２６】
また、硬化性樹脂組成物は、耐候性及びハードコート性を向上させ、優れた透明性を得る観点から、非反応性シリコーン化合物を含有することができる。非反応性シリコーン化合物は、アミノ基、エポキシ基、メルカプト基、カルボキシ基、ヒドロキシ基、（メタ）アクリロイル基、アリル基などの反応性官能基を有しないシリコーン化合物であれば特に制限はなく、例えば、ポリシロキサンからなるシリコーンオイルのほか、ポリエーテル変性シリコーンオイル、アラルキル変性シリコーンオイル、フロロアルキル変性シリコーンオイル、長鎖アルキル変性シリコーンオイル、高級脂肪酸エステル変性シリコーンオイル、高級脂肪酸アミド変性シリコーンオイル、フェニル変性シリコーンオイルなどが好ましく挙げられる。
なお、上記のような反応性官能基を分子中に有する反応性シリコーン化合物は、硬化収縮が生じやすくなるので、硬化性樹脂組成物に含有させないことが好ましい。
【００２７】
非反応性シリコーン化合物の含有量としては、硬化性樹脂１００質量部に対して、０．０５〜３０質量部であることが好ましく、より好ましくは０．０５〜１０質量部であり、さらに好ましくは０．１〜５質量部である。非反応性シリコーン化合物の含有量が上記範囲内であると、優れた耐候性及びハードコート性が得られ、硬化収縮が生じることがない。
【００２８】
また、表面保護層を形成する硬化性樹脂組成物は、さらに、ハードコート性や耐候性を向上させるために、耐傷フィラーや、耐候剤を含有することが好ましい。
本発明で用いる耐傷フィラーとしては、無機系と有機系のフィラーがあり、無機物では、例えば、アルミナ、シリカ、カオリナイト、酸化鉄、ダイヤモンド、炭化ケイ素などの無機粒子が挙げられる。粒子形状は、球、楕円体、多面体、鱗片形などが挙げられ、特に制限はないが、硬度がより高くなり優れたハードコート性が得られる点で、球状が好ましい。
【００２９】
これらの無機系の耐傷フィラーのうち、シリカ粒子は好ましいものの一つである。シリカ粒子は、ハードコート性を向上させ、かつ表面保護層の透明性を阻害しないからである。シリカ粒子としては、従来公知のシリカ粒子から適宜選択して用いることが可能であり、コロイダルシリカ粒子なども好適に挙げられる。コロイダルシリカ粒子は、添加量が増えた場合であっても、透明性に影響を及ぼすことが少ない。
【００３０】
シリカの平均粒子径としては、０．１〜１０μｍのものを用いることが好ましく、０．１〜５μｍのものがより好ましく、０．５〜３μｍのものがさらに好ましい。平均粒子径が上記範囲内であると、透明性が確保されるとともに、優れた耐傷性が得られる。ここで、シリカ粒子の平均粒子径は、レーザー回折式、あるいはレーザー散乱式粒子径分布測定により測定することができる。
【００３１】
一方、有機物のフィラーとしては、架橋アクリル樹脂、ポリカーボネート樹脂などの合成樹脂ビーズが好ましく挙げられ、粒子径は、通常膜厚の３０〜２００％程度とすることが好ましい。
【００３２】
耐傷フィラーの含有量としては、硬化性樹脂１００質量部に対して１〜２０質量部であることが好ましく、より好ましくは１〜１０質量部であり、さらに好ましくは１〜５質量部である。耐傷フィラーの含有量が上記範囲内であると、優れた耐候性とハードコート性、表面保護層の透明性、及びプライマー層との密着性が得られる。
【００３３】
上記したように、成形品の表面あるいは該表面を形成する熱転写フィルムには、耐候性、透明性、ハードコート性や曲げ加工性といった性能に加えて、防汚性や自浄性が求められる場合がある。
成形品の表面を清潔に保つ表面性能の一つである防汚性は、成形品の表面に汚れを付着しにくくする性能であり、本発明で用いられる硬化性樹脂組成物にフッ素系化合物、多官能シリコーン（メタ）アクリレートなどのシリコーン系化合物などの防汚剤を含有させて得ることができる。防汚剤の含有量は、硬化性樹脂１００質量部に対して１〜１０質量部程度であることが好ましい。防汚剤の含有量が上記範囲内であると、硬化性樹脂の硬化を阻害することがなく、また優れた防汚性が得られる。
【００３４】
また、自浄性は特段のメンテナンス（清掃）を行うことなく雨水などにより自己洗浄する性能であり、本発明で用いられる硬化性樹脂組成物に、好ましくはシリカ粒子を含有させて得ることができ、シリカ粒子のなかでも親水性シリカを含有させることがより好ましい。化粧シートに自浄性を付与するものとして、従来シリケート化合物やアルキルシリケートなどの親水化剤などが用いられている。しかし、これらの親水化剤は、該化粧シートの製造中に層中で浮いて表層側に偏在するリフティング性を有しており、本発明のような熱転写シートにおいて使用すると、該熱転写シートの製造中の表層側となるプライマー層側に偏在することになり、転写後の表層側に偏在しない。そのため、これらの親水化剤を用いても、優れた自浄性が得られなかった。本発明では、熱転写シートを使用する場合に優れた自浄性が得られるものとして、シリカ粒子とりわけ親水性シリカが有効であることを見出した。
【００３５】
親水性シリカとしては、該シリカ粒子の表面が水酸基に覆われているもの（表面にシラノール基を有するもの）であれば特に制限はなく、例えば、ゾルゲル法で得られるシリカ粒子や、気相法により得られるシリカ粒子（ヒュームドシリカ）などが好適に挙げられる。粒子表面上の単位面積当たりのシラノール基の数が多いシリカ粒子が好ましく、通常ゾルゲル法により得られるシリカ粒子の方が多いので、ゾルゲル法により得られるシリカ粒子が好ましい。親水性シリカとしては、これらの方法により得られたシリカ粒子を表面処理することなく用いられるが、表面処理により親水性を付与したようなシリカ粒子を用いることも可能である。
【００３６】
シリカ粒子の一次粒子の平均粒径（一次平均粒径）は、好ましくは１〜１００ｎｍであり、より好ましくは３〜５０ｎｍであり、さらに好ましくは３〜３０ｎｍである。シリカ粒子の一次平均粒径が上記範囲内であると、優れた防汚性が得られ、かつ硬化性樹脂組成物の良好な硬化状態が得られる。ここで、走査型電子顕微鏡（ＳＥＭ）又は透過電子顕微鏡（ＴＥＭ）の顕微鏡像について、画像解析装置等を用いて求めることができる。
また、シリカ粒子の二次粒子の平均粒径（二次平均粒径）は、好ましくは０．５〜３０μｍであり、より好ましくは１〜２０μｍであり、さらに好ましくは１〜１０μｍである。シリカ粒子の二次平均粒径が上記範囲内であると、優れた防汚性が得られ、かつ硬化性樹脂組成物の良好な硬化状態が得られる。ここで、シリカ粒子の二次粒子の平均粒径は、レーザー光散乱法を用いて体積平均粒径として測定することができる。
【００３７】
シリカ粒子の含有量としては、硬化性樹脂１００質量部に対して１〜２０質量部であることが好ましく、より好ましくは５〜２０質量部であり、さらに好ましくは５〜１５質量部である。シリカ粒子の含有量が上記範囲内であると、硬化性樹脂の硬化を阻害することがなく、また優れた防汚性が得られる。
【００３８】
本発明の表面保護層の形成に用いられる硬化性樹脂組成物は、優れた耐候性を得るため、耐候性改善剤を含むことが好ましい。耐候剤としては、紫外線吸収剤や光安定剤などがあり、紫外線吸収剤は有害な紫外線を吸収し、ハードコート体の長期にわたる耐候性、安定性を向上させる。また、光安定剤は、これ自体は紫外線をほとんど吸収しないが、紫外線により生じる有害なフリーラジカルを効率良く捕捉することにより安定化が得られるというものである。
紫外線吸収剤としては、二酸化チタンや酸化セリウム、酸化亜鉛などの無機系のものや、ベンゾトリアゾール系やトリアジン系の有機系の紫外線吸収剤が好ましく挙げられ、なかでもトリアジン系紫外線吸収剤が好ましい。また、光安定剤としては、例えば、ヒンダードアミン系の光安定剤（ＨＡＬＳ）が好ましく挙げられる。
【００３９】
本発明においては、トリアジン系紫外線吸収剤のなかでも、ヒドロキシフェニルトリアジン系紫外線吸収剤がさらに好ましい。ヒドロキシフェニルトリアジン系紫外線吸収剤としては、例えば、２−（２−ヒドロキシ−４−［１−オクチルオキシカルボニルエトキシ］フェニル）−４，６−ビス（４−フェニルフェニル）−１，３，５−トリアジン、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２，４−ビス［２−ヒドロキシ−４−ブトキシフェニル］−６−（２，４−ジブトキシフェニル）−１，３，５−トリアジン、２−［４−［（２−ヒドロキシ−３−トリデシルオキシプロピル）オキシ］−２−ヒドロキシフェニル］−４，６−ビス（２，４−ジメチルフェニル）−１，３，５−トリアジン、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジンなどが好ましく挙げられ、これらを単独で、又は複数種を組み合わせて用いることができる。
【００４０】
トリアジン系紫外線吸収剤の含有量は、硬化性樹脂１００質量部に対して、０．１〜３質量部が好ましく、０．１〜２質量部がより好ましく、０．３〜１．５質量部がさらに好ましい。トリアジン系紫外線吸収剤の含有量が上記範囲内であれば、該吸収剤がブリードアウトすることなく、また十分な紫外線吸収能が得られるので、優れた耐候性が得られる。
【００４１】
また、ヒンダードアミン系の光安定剤としては、反応性官能基を有するヒンダードアミン系光安定剤であることが好ましい。
反応性官能基としては、電離放射線硬化性樹脂と反応性を有するものであれば特に制限はなく、例えば、（メタ）アクリロイル基、ビニル基、アリル基などのエチレン性二重結合を有する官能基などが好ましく挙げられ、これらから選ばれる少なくとも一種であることが好ましい。なかでも（メタ）アクリロイル基が好ましい。
このような反応性官能基を有するヒンダードアミン系光安定剤としては、１，２，２，６，６−ペンタメチル−４−ピペリジニルメタクリレート、ビス（１，２，２，６，６−ペンタメチル−４−ピペリジル）セバケート、ビス（２，２，６，６−ペンタメチル−４−ピペリジル）セバケート、ビス（１，２，２，６，６−ペンタメチル−４−ピペリジニル）セバケート、メチル（１，２，２，６，６−ペンタメチル−４−ピペリジニル）セバケート、２，４−ビス［Ｎ−ブチル−Ｎ−（１−シクロヘキシルオキシ−２，２，６，６−テトラメチルピペリジン−４−イル）アミノ］−６−（２−ヒドロキシエチルアミン）−１，３，５−トリアジン）などが好ましく挙げられる。
【００４２】
反応性官能基を有するヒンダードアミン系光安定剤の含有量は、硬化性樹脂１００質量部に対して、１〜１０質量部が好ましく、２〜８質量部がより好ましく、３〜６質量部がさらに好ましい。ヒンダードアミン系光安定剤の含有量が上記範囲内であれば、該光安定剤がブリードアウトすることなく、また十分な光安定性が得られるので、優れた耐候性が得られる。
【００４３】
また、表面保護層形成用の硬化性樹脂組成物は、その性能を阻害しない範囲で各種添加剤を含有することができる。各種添加剤としては、例えば重合禁止剤、架橋剤、帯電防止剤、接着性向上剤、酸化防止剤、レベリング剤、チクソ性付与剤、カップリング剤、可塑剤、消泡剤、充填剤、溶剤などが挙げられる。
なお、電離放射線硬化性樹脂として紫外線硬化性樹脂を用いる場合には、光重合用開始剤を硬化性樹脂１００質量部に対して、０．１〜５質量部程度添加することが望ましく、光重合用開始剤としては、従来慣用されているもののなかから適宜選択することがきできる。
【００４４】
表面保護層は、上記の硬化性樹脂と、必要に応じて用いられる非反応性シリコーン化合物、耐傷フィラー、紫外線吸収剤や光安定剤を耐候剤として含む樹脂組成物を基材フィルム上に塗布し、加熱処理、あるいは電離放射線などを照射することにより硬化させて形成する層であり、表面保護層の形成は、以下のようにして行われる。
【００４５】
表面保護層を形成する樹脂組成物の塗布は、硬化後の厚さが通常１〜２０μｍ程度となるように、グラビアコート、バーコート、ロールコート、リバースロールコート、コンマコートなどの公知の方式、好ましくはグラビアコートにより行う。優れた耐候性とその持続性、さらには透明性を得る観点から、好ましくは２〜２０μｍであり、より好ましくは２〜１０μｍであり、さらに好ましくは２〜６μｍである。また、表面保護層の厚さをより薄くすることにより硬化収縮の発生を低減することができ、また生産安定性や生産効率を向上させることができるため、特に２〜４μｍとすることが好ましい。
なお、樹脂組成物が溶剤を含むような場合は、塗工後、熱風乾燥機などにより塗布層を予め加熱乾燥してから、さらに加熱処理、あるいは電離放射線を照射することが好ましい。
【００４６】
上記の樹脂組成物の塗布により形成した未硬化樹脂層は、加熱処理、あるいは電子線などの電離放射線を照射して硬化することで、表面保護層となる。ここで、電離放射線として電子線を用いる場合、その加速電圧については、用いる樹脂や層の厚みに応じて適宜選定し得るが、通常加速電圧７０〜３００ｋＶ程度で未硬化樹脂層を硬化させることが好ましい。
【００４７】
照射線量は、電離放射線硬化性樹脂の架橋密度が飽和する量が好ましく、通常５〜３００ｋＧｙ（０．５〜３０Ｍｒａｄ）、好ましくは１０〜２００ｋＧｙ（１〜２０Ｍｒａｄ）、より好ましくは５０〜１５０ｋＧｙ（５〜１５Ｍｒａｄ）の範囲で選定される。
【００４８】
電子線源としては、特に制限はなく、例えばコックロフトワルトン型、バンデグラフト型、共振変圧器型、絶縁コア変圧器型、あるいは直線型、ダイナミトロン型、高周波型などの各種電子線加速器を用いることができる。
【００４９】
また、電離放射線として紫外線を用いる場合には、波長１９０〜３８０ｎｍの紫外線を含むものを放射する。紫外線源としては特に制限はなく、例えば、高圧水銀灯、低圧水銀灯、メタルハライドランプ、カーボンアーク灯などが用いられる。
【００５０】
（プライマー層）
プライマー層は、表面保護層に対する応力緩和層として機能するもので、表面保護層の耐候劣化による割れを抑制するために設けられとともに、生産工程や保管に際して、ブロッキング現象の発生を抑制し、フィルムの巻き形状の悪化やフィルムの損傷を生じさせないために設けられる層であり、バインダー樹脂及びブロッキング防止剤を含むプライマー層形成用樹脂組成物により構成される。
【００５１】
プライマー層の伸び率は、１１０％以上であることを要する。１１０％未満であると、表面保護層に対する応力緩和層としての機能が得られず、表面保護層の割れが発生し、また優れた曲げ加工性が得られない。プライマー層としての優れた機能を得る観点から、プライマー層の好ましい伸び率は１４０％以上であり、より好ましくは２００％以上、さらに好ましくは２５０％以上である。
【００５２】
また、本発明においてプライマー層の伸び率は、以下の方法により測定されるものである。
表面が未処理のポリエステルテレフタレート樹脂フィルム（ＰＥＴフィルム）にプライマー層形成用樹脂組成物を塗布して厚さ１０μｍの塗膜を形成し、該ＰＥＴフィルムから剥がして得られた該塗膜について、ＪＩＳ  Ｋ６７３２に準拠してダンベル型に打ち抜いた試験用シートとし、該試験用シートの伸びを引張圧縮試験機を用い、２５℃の温度環境下にて、引張速度５０ｍｍ／分、チャック間間隔１００ｍｍの条件で伸び率を測定した。ここで、引張圧縮試験機としては、通常市販されるものであれば特に制限はなく、例えば、「テンシロンＲＴＣ−１２５０Ａ（商品名）」，オリエンテック株式会社製などを用いればよい。
【００５３】
バインダー樹脂としては、応力緩和性能や耐候性、ブロッキング現象の発生抑制、さらには表面保護層と接着層との密着性を向上させる観点から、ポリカーボネート系ウレタンアクリレートやポリエステル系ウレタンアクリレート、あるいはポリカーボネート系ウレタンアクリレートとアクリルポリオールとからなる樹脂が好ましく、ポリカーボネート系ウレタンアクリレートがより好ましい。
【００５４】
ポリカーボネート系ウレタンアクリレートは、ポリカーボネートジオールとジイソシアネートとを反応させて得られるポリカーボネート系ポリウレタン高分子を、ラジカル重合開始剤として使用し、アクリルモノマーをラジカル重合させて得られる樹脂である。
ここで、ジイソシアネートとしては、ヘキサメチレンジイソシアネートなどの脂肪族系イソシアネートや、イソホロンジイソシアネート、水素転化キシリレンジイソシアネートなどの脂環式系イソシアネートが好ましく挙げられる。アクリルモノマーとしては、（メタ）アクリル酸やアルキル基の炭素数が１〜６程度の（メタ）アクリル酸アルキルエステルが好ましく挙げられ、これらを単独で又は２種以上を組み合わせて使用することができる。
【００５５】
ポリカーボネート系ウレタンアクリレート中のアクリル成分とウレタン成分との質量比は、特に制限されないが、ブロッキング現象の発生を抑制し、かつ耐候性や密着性を考慮すると、ウレタン成分：アクリル成分の質量比を９７：３〜２０：８０とすることが好ましく、より好ましくは９３：７〜５０：５０、さらに好ましくは８０：２０〜６０：４０である。
【００５６】
ポリエステル系ウレタンアクリレートは、ポリエステルジオールとジイソシアネートとを反応させて得られるポリエステル系ポリウレタン高分子をラジカル重合開始剤として使用し、アクリルモノマーをラジカル重合させて得られる樹脂である。ジイソシアネートやアクリルモノマーは、上記したポリカーボネート系ウレタンアクリレートの重合に用いるものから適宜選択されるものである。
【００５７】
また、アクリルポリオールは、上記したアクリルモノマーにヒドロキシル基が導入されたものである。例えば、上記アクリルモノマーに、２−ヒドロキシエチルアクリレート、２−ヒドロキシ−３−フェノキシプロピルアクリレートなどのヒドロキシアクリレートを共重合させて合成することができる。これらのアクリルポリオールは、架橋剤としての機能を果たす。
【００５８】
ポリカーボネート系ウレタンアクリレートとアクリルポリオールとを組み合わせて用いる場合、その質量比は、ポリカーボネート系ウレタンアクリレート単独の１００：０〜１０：９０の範囲が好ましく、より好ましくは１００：０〜３０：７０の範囲である。
【００５９】
プライマー層形成用樹脂組成物に含まれるブロッキング防止剤としては、通常化粧シートなどに用いられるものであれば特に限定されるものではなく、例えば、シリカ、アルミナ、水酸化アルミニウム、硫酸バリウム、タルク、炭酸カルシウムなどの無機粒子が好ましく挙げられる。これらの無機粒子は、透明性が高いので熱転写フィルムの透明性が保たれ、またブロッキング現象の発生を十分に抑制することができる。
本発明の熱転写フィルムのように優れた透明性が重要となる場合、ブロッキング防止剤のような粒子を用いることは通常行うことではなく、またブロッキング防止剤は、通常フィルムの最表層に含有させて用いるものである。一方、本発明では、優れた透明性を得ることを課題の一つとするにもかかわらず、あえてブロッキング剤を用いることで優れた生産安定性と生産効率を確保し、かつ、該ブロッキング剤を最表層ではないプライマー層に含有させ、かつ最表面に設けられる接着層の厚さを該プライマー層よりも厚くすることで、透明性の低下を抑制し、優れた透明性を確保している。
【００６０】
ブロッキング防止剤の平均粒子径は、透明性とブロッキング現象の発生の抑制の点から、通常０．１〜１０μｍ程度が好ましく、より好ましくは０．５〜８μｍ、さらに好ましくは０．５〜５μｍの範囲である。ブロッキング防止剤の粒子径は、レーザー回折式粒度分布測定装置により測定したものである。
また、ブロッキング防止剤の含有量としては、透明性とブロッキング現象の発生の抑制の観点から、バインダー樹脂１００質量部に対して０．１〜３０質量部の範囲が好ましく、より好ましくは１〜２５質量部、さらに好ましくは３〜２０質量部、特に好ましくは５〜１５質量部である。
【００６１】
上記プライマー層には、耐候性をさらに向上させるため、紫外線吸収剤や光安定剤などの耐候性改善剤を含有させることが好ましい。
紫外線吸収剤としては、上記の表面保護層に用いられるものとして記載した紫外線吸収剤の中から適宜選択すればよく、なかでもベンゾトリアゾール系やトリアジン系の有機系の紫外線吸収剤が好ましく、より好ましくはトリアジン系紫外線吸収剤、さらに好ましくはヒドロキシフェニルトリアジン系紫外線吸収剤である。
【００６２】
光安定剤としては、ヒンダードアミン系光安定剤（ＨＡＬＳ）が好ましく挙げられ、反応性官能基を有しないヒンダードアミン系光安定剤、あるいは上記の表面保護層の形成に好ましく用いられる反応性官能基を有するヒンダードアミン系光安定剤が好ましく用いられ、特に応力緩和性能を考慮すると、反応性官能基を有しないヒンダードアミン系光安定剤が好ましい。
反応性官能基を有しないヒンダードアミン系光安定剤としては、２−（３，５−ジ−ｔｅｒｔ−ブチル−４−ヒドロキシベンジル）−２'−ｎ−ブチルマロン酸ビス（１，２，
２，６，６−ペンタメチル−４−ピペリジル）、ビス（１，２，２，６，６−ペンタメチル−４−ピペリジル）セバケート、ビス（１−オクチロキシ−２，２，６，６−テトラメチル−４−ピペリジル）セバケート、テトラキス（２，２，６，６−テトラメチル−４−ピペリジル）−１，２，３，４−ブタンテトラカルボキシレートなどが好ましく挙げられる。
【００６３】
紫外線吸収剤の含有量は、プライマー層を形成するバインダー樹脂１００質量部に対して、好ましくは０．１〜５０質量部、より好ましくは３〜４０質量部、さらに好ましくは１０〜３５質量部である。
光安定剤の含有量は、プライマー層を形成するバインダー樹脂１００質量部に対して、好ましくは０．１〜１５質量部、より好ましくは１〜１５質量部、さらに好ましくは５〜１０質量部である。
【００６４】
また、プライマー層形成用樹脂組成物には、上記のバインダー樹脂の硬化を促進する観点から、例えばトリレンジイソシアネート、ジフェニルメタンジイソシアネート、ヘキサメチレンジイソシアネート、キシリレンジイソシアネート、シクロヘキサンフェニレンジイソシアネート、ナフタレン−１，５−ジイソシアネートなどのイソシアネート硬化剤を含むことが好ましい。
これらのイソシアネート硬化剤の使用量は、応力緩和性能や表面保護層と接着層との密着性を向上の観点から、バインダー樹脂１００質量部に対して、１〜４０質量部が好ましく、１０〜３０質量部がより好ましく、２０〜３０質量部がさらに好ましい。
【００６５】
プライマー層の厚さについては、後述する接着層がプライマー層よりも厚い、すなわちプライマー層の厚さは接着層の厚さよりも薄いことを要し、この条件を満足すれば特に制限はないが、表面保護層に対する応力緩和層として機能し、該表面保護層の耐候劣化による割れを抑制するとともに、生産工程や保管に際して、接着層と基材フィルムとの密接着してしまうブロッキング現象の発生を抑制し、フィルムの巻き形状の悪化やフィルムの損傷を生じさせない観点から、１〜６μｍであることが好ましく、より好ましくは１〜５μｍである。
【００６６】
プライマー層の形成は、上記のバインダー樹脂及びブロッキング防止剤を含み、必要に応じて紫外線吸収剤や光安定剤を含むプライマー層形成用樹脂組成物をそのままで、又は溶媒に溶解もしくは分散させた状態として、公知の印刷方法、塗布方法などによって行うことができる。なお、このプライマー層を設ける際に、表面保護層とプライマー層との間の接着性を確保するために、架橋硬化した表面保護層の表面をいわゆるコロナ放電処理、プラズマ処理、クロム酸化処理、火炎処理、熱風処理、オゾン／紫外線処理などの表面処理により表面保護層との間の接着性を高めることもできる。
【００６７】
また、表面保護層とプライマー層との接着性を確保するために、表面保護層の架橋硬化を半硬化の状態にとどめ、その後、プライマー層形成用樹脂組成物を塗布した後、電離放射線を再び照射し、表面保護層を完全硬化することにより、表面保護層とプライマー層との間の接着性を高めるようにすることもできる。
【００６８】
（接着層）
接着層は、表面保護層を転写体の表面に形成するために、表面保護層を被転写体に接着するために設けられ、上記のプライマー層の厚さよりも厚いことを特徴とする層である。接着層は、表面保護層を被転写体に接着するという機能に加えて、プライマー層に含まれるブロッキング防止剤がプライマー層の表面に突き出す、いわゆる頭出しを和らげて透明性の低下を抑制し、優れた透明性を確保するという機能をも有する。
【００６９】
接着層に使用できる接着性の樹脂としては、被転写体の材質や熱転写の際の転写温度や圧力に応じて定められるものであるが、一般に、アクリル樹脂、塩化ビニル−酢酸ビニル共重合体、ポリアミド樹脂、ポリエステル樹脂、塩素化ポリプロピレン、塩素化ゴム、ウレタン樹脂、エポキシ樹脂、スチレン樹脂などの熱融着樹脂が好ましく、被転写体の材質や転写製品の用途に応じて、上記樹脂の中から１種または２種以上の樹脂が選定される。耐候性向上の点から、熱融着樹脂としては、アクリル樹脂を単体で用いることが特に好ましい。
【００７０】
接着層には、上記表面保護層やプライマー層と同様、耐候性をさらに向上させるため、紫外線吸収剤や光安定剤などの耐候性改善剤を含有させることもできる。使用できる紫外線吸収剤や光安定剤としては、プライマー層において述べたものを好ましく用いることができる。
接着層における紫外線吸収剤の含有量は、接着層を形成する樹脂１００質量部に対して、好ましくは０．１〜２５質量部、より好ましくは１〜２５質量部、さらに好ましくは３〜２０質量部であり、特に好ましくは５〜２０質量部である。また、光安定剤の含有量は、接着層を形成する樹脂１００質量部に対して、好ましくは０．０５〜７質量部、より好ましくは０．５〜５質量部、さらに好ましくは１〜５質量部であり、特に好ましくは２〜５質量部である。
【００７１】
接着層の厚さについては、プライマー層よりも厚いことを要し、この条件を満足すれば特に制限はないが、表面保護層を被転写体に接着するという機能と、優れた透明性を確保するという観点から、１〜７μｍであることが好ましく、より好ましくは１〜６μｍである。
【００７２】
また、本発明の熱転写フィルムは、接着層の上にポリエチレン樹脂などの樹脂からなるカバーフィルム（保護フィルム）を貼り付けて表面を保護しておくことが、製品を保管する上で好ましい。本発明の熱転写フィルムは、カバーフィルムを設ける場合、このカバーフィルムを剥がし、接着層を露出し、この接着層の面を介して被転写体に転写される。
【００７３】
〔ハードコート体〕
本発明のハードコート体は、被転写体、接着層、プライマー層、及び表面保護層を順に有し、該被転写体が熱可塑性樹脂により構成され、該接着層が該プライマー層より厚く、該プライマー層がブロッキング防止剤を含み、上記の方法により測定されるプライマー層の伸び率が１１０％以上であり、かつ該表面保護層が硬化性樹脂組成物の硬化物により構成されるもの、すなわち、本発明の熱転写フィルムを被転写体に転写して得られるものである。
図２は、本発明のハードコート体の好ましい態様の一例の断面を示す模式図である。本発明のハードコート体２０は、被転写体２１の上に、接着層１４、プライマー層１３、及び表面保護層１２を順に有するものである。また、基材フィルム１１は、ハードコート体を使用する際に剥離されていればよい。
【００７４】
ハードコート体を形成する被転写体としては、特に制限されるものではなく、耐候性とともに耐傷性などのハードコート性が必要になるもので、例えば、一般住居や公共施設の建築構造物の外装材や内装材、自動車内外装用の部品や、太陽電池カバーまたは太陽電池基板、家電製品の部材などに使用でき、とりわけ、バルコニーの仕切り板、テラスやカーポートなどの屋根部材、車両や建造物のウインドウ、その他、防音壁や風防壁など透明プラスチックを用いた製品が挙げられる。
このような部材を形成する樹脂材料としては、アクリル樹脂、ＡＢＳ樹脂、ポリオレフィン樹脂、ポリカーボネート樹脂などが好ましく挙げられ、これらの単独樹脂材料、あるいは複数種を組み合わせた複合樹脂材料であってもよい。
【００７５】
本発明のハードコート体は、本発明の熱転写フィルムを用いて、被転写体に接着層を介してプライマー層、及び表面保護層からなる複合層を転写形成して得られる。より具体的には、熱転写フィルムの接着層が被転写体の表面に接するように重ね、加熱加圧した後、基材フィルムを表面保護層から剥離することにより、被転写体の上に接着層を介してプライマー層、及び表面保護層が転写され、表面保護層が表面に形成された、本発明のハードコート体が得られる。なお、基材フィルムは剥離せずにハードコート体の保護フィルムとして利用することもでき、そのような場合には、ハードコート体を使用する前に該基材フィルムを剥離して用いればよい。
【００７６】
本発明の熱転写フィルムによる被転写体への熱転写方法としては、特に限定されるものではなく、例えば熱転写する転写体の材質などに応じて、熱転写時の温度や圧力を変えて行うことができる。
【実施例】
【００７７】
次に、本発明を実施例により、さらに詳細に説明するが、本発明は、この例によって何ら限定されるものではない。
【００７８】
（評価方法）
（１）耐収縮性の評価
実施例及び比較例で得られた熱転写フィルムを、水平な板上に置いたときに水平面からの反り具合を目視にて確認し、以下の基準で評価した。
○  反りがほとんど確認されなかった。
△  反りがわずかに確認されたが、実用上問題なかった。
×  著しい反りが確認された。
（２）転写性の評価
実施例及び比較例における、熱転写フィルムの被転写体への転写において、基材シートを剥離した際の基材シートの外観を目視にて確認し、以下の基準で評価した。
○  各層の残りはほとんど確認されず、容易にかつ良好に表面保護層を転写することができる。
△  各層の残りがわずかに確認されたものの、実用上問題なかった。
×  著しい各層の残りが確認された。
（３）外観の評価（透明性）
実施例及び比較例で得られたハードコート体の表面を、ヘイズメーターで測定した。測定されたヘイズ値について、以下の基準で評価した。
○  ヘイズ値が５未満であり、優れた透明性を有していることが確認された。
△  ヘイズ値が５以上８未満であり、良好な透明性を有していることが確認された。
×  ヘイズ値が８以上であり、透明性に劣ることが確認された。
（４）耐候性の評価（耐候性試験）
実施例及び比較例で得られたハードコート体について、耐候性試験装置（「メタルウェザー」、ダイプラ・ウィンテス株式会社製）を用いて、ライト条件（照度：６０ｍＷ／ｃｍ2、ブラックパネル温度６３℃、層内湿度５０％ＲＨ）で２０時間、結露条件（照度：
０ｍＷ／ｃｍ2、ブラックパネル温度３０℃、層内湿度９８％ＲＨ）で４時間、水噴霧条
件（結露条件の前後１０秒間）の条件で４００時間放置する耐候性試験を行った。ハードコート体の表面を目視で確認し、黄変の有無、及びクラックや白化の有無について、以下の基準で評価した。
○  ：外観の変化はほとんど確認されなかった。
△  ：外観の変化は若干確認されたものの、実用上問題なかった。
×  ：著しい外観の変化が確認された。
（５）耐傷性
実施例及び比較例で得られたハードコート体の表面を、スチールウール（＃００００）を用いて１０００ｇ／ｃｍ2の荷重をかけて１０往復擦り、外観を目視で確認し、以下の
基準で評価した。
○  ：外観の変化はほとんど確認されなかった。
△  ：外観に若干の傷つきや艶の変化が確認されたものの、実用上問題なかった。
×  ：著しい傷つきと艶の変化が確認された。
（６）曲げ加工性
実施例及び比較例で得られたハードコート体について、室温下で５０Ｒの曲げ加工試験を行い、その外観を目視で確認し、以下の基準で評価した。
○  ：外観の変化はほとんど確認されなかった。
△  ：外観に若干のクラックあるいは白化が確認されたものの、実用上問題なかった。
×  ：著しいクラックあるいは白化が確認された。
（７）密着性
実施例及び比較例で得られたハードコート体について、８０℃の温水中に５００時間放置した後、２時間乾燥し、２ｍｍ間隔の縦横１０区分の碁盤目状（全１００マス分）にカッターで切り、粘着性テープ（ニチバン（株）製「セロテープ（登録商標）」、幅２４ｍｍ）を貼った後に剥がし、マス目の剥離した数を確認し、以下の基準で評価した。
○  剥離したマス目の数は１０個以下だった。
△  剥離したマス目の数は１１〜３０個だった。
×  剥離したマス目の数は３１個以上だった。
（８）自浄性
実施例及び比較例で得られたハードコート体について、屋外南向きに傾斜４５°で２ヶ月間設置した。その後、表面の汚れの付着及び沈着状態を、目視観察により下記の基準で評価したものを自浄性の評価とした。
○  ：汚れの付着や沈着はほとんどなかった。
△  ：汚れの付着や沈着は若干あったが、実用上問題はなかった。
×  ：汚れの付着や沈着が著しかった。
【００７９】
実施例１
基材フィルムとして厚さ５０μｍのポリエチレンテレフタレート樹脂（ＰＥＴ）からなるフィルム（「東洋紡エステルフィルムＥ５００１（商品名）」，東洋紡株式会社製）を用い、該基材フィルムの一方の面に、以下の表面保護層形成用の硬化性樹脂組成物を塗布して未硬化樹脂層を形成し、９０ｋＶ及び１０Ｍｒａｄ（１００ｋＧｙ）の条件で電子線を照射して、該未硬化樹脂層を架橋硬化させることにより、表面保護層（厚さ：３μｍ）を形成した。次いで、表面保護層の面にコロナ放電処理をした上に、以下のプライマー層形成用樹脂組成物を塗布して、伸び率２８０％のプライマー層（厚さ：３μｍ）を形成し、さらに、熱融着樹脂（アクリル樹脂）を用いて接着層（膜厚４μｍ）を、順次積層して、基材フィルム、表面保護層、プライマー層、及び接着層を順に有する熱転写フィルムを得た。
この熱転写フィルムを用い、被転写体（ポリカーボネート板、２ｍｍ厚）の片面に、１６０℃の熱をかけながらロール転写を行い、被転写体、接着層、プライマー層、表面保護層及び基材フィルムを順に有する、基材フィルム付きハードコート体を形成し、さらに該基材フィルムを剥離してハードコート体を得た。熱転写フィルム、及びハードコート体について、上記の評価を行った評価結果を第１表に示す。
【００８０】
（表面保護層形成用の硬化性樹脂組成物）
（硬化性樹脂）
６官能ウレタンアクリレート：６０質量部
カプロラクトン系ウレタンアクリレート：４０質量部
上記の硬化性樹脂１００質量部（固形分７０％）に対して、以下の材料を添加した。
紫外線吸収剤*1：０．５質量部
反応性官能基を有する光安定剤*2：３質量部
非反応性シリコーン化合物*3：０．２質量部
耐傷フィラー*4：１０重量部
＊１，チヌビン４７９（商品名）、２−（２−ヒドロキシ−４−［１−オクチルオキシカルボニルエトキシ］フェニル）−４，６−ビス（４−フェニルフェニル）−１，３，５−トリアジン、ＢＡＳＦジャパン株式会社製
＊２，サノールＬＳ−３４１０（商品名）、１，２，２，６，６−ペンタメチル−４−ピペリジニルメタクリレート、日本乳化剤株式会社製
＊３，ポリエーテル変性シリコーンオイル
＊４，シリカ粒子，平均粒子径：２μｍ
【００８１】
（プライマー層形成用樹脂組成物）
ポリカーボネート系ウレタンアクリル共重合体*5：１００質量部
ヒドロキシフェニルトリアジン系紫外線吸収剤*6：１７質量部
ヒドロキシフェニルトリアジン系紫外線吸収剤*7：１３質量部
ヒンダードアミン系光安定剤*8：８質量部
ブロッキング防止剤*9：９質量部
硬化剤：
ヘキサンメチレンジイソシアネート：２５質量部
＊５，ポリカーボネート系ウレタンアクリル共重合体におけるウレタン成分とアクリル成分の質量比は７０／３０である。
＊６，チヌビン４００（商品名）、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、ＢＡＳＦジャパン株式会社製
＊７，チヌビン４７９（商品名）、２−（２−ヒドロキシ−４−［１−オクチルオキシカルボニルエトキシ］フェニル）−４，６−ビス（４−フェニルフェニル）−１，３，５−トリアジン、ＢＡＳＦジャパン株式会社製
＊８，チヌビン１２３（商品名）、ビス（１−オクチロキシ−２，２，６，６−テトラメチル−４−ピペリジル）セバケート）、ＢＡＳＦジャパン株式会社製
＊９，シリカ粒子、平均粒径：３μｍ
【００８２】
実施例２
実施例１において、プライマー層形成用樹脂組成物を以下のプライマー層形成用樹脂組成物として、プライマー層の伸び率を１５０％とした以外は、実施例１と同様にして熱転写フィルム、及びハードコート体を得た。熱転写フィルム、及びハードコート体について、上記の評価を行った評価結果を第１表に示す。
【００８３】
（プライマー層形成用樹脂組成物）
ポリカーボネート系ウレタンアクリル共重合体*10：１００質量部
ヒドロキシフェニルトリアジン系紫外線吸収剤*6：１７質量部
ヒドロキシフェニルトリアジン系紫外線吸収剤*7：１３質量部
ヒンダードアミン系光安定剤*8：８質量部
ブロッキング防止剤*9：９質量部
硬化剤：
ヘキサンメチレンジイソシアネート：２５質量部
＊１０，ポリカーボネート系ウレタンアクリル共重合体におけるウレタン成分とアクリル成分の質量比は９０／１０である。
【００８４】
実施例３
実施例１において、プライマー層形成用樹脂組成物を以下のプライマー層形成用樹脂組成物として、プライマー層の伸び率を１２０％とした以外は、実施例１と同様にして熱転写フィルム、及びハードコート体を得た。熱転写フィルム、及びハードコート体について、上記の評価を行った評価結果を第１表に示す。
【００８５】
（プライマー層形成用樹脂組成物）
ポリカーボネート系ウレタンアクリル共重合体*11：１００質量部
ヒドロキシフェニルトリアジン系紫外線吸収剤*6：１７質量部
ヒドロキシフェニルトリアジン系紫外線吸収剤*7：１３質量部
ヒンダードアミン系光安定剤*8：８質量部
ブロッキング防止剤*9：９質量部
硬化剤：
ヘキサンメチレンジイソシアネート：２５質量部
＊１１，ポリカーボネート系ウレタンアクリル共重合体におけるウレタン成分とアクリル成分の質量比は９５／５である。
【００８６】
実施例４
実施例１において、接着層の厚さを６μｍとした以外は、実施例１と同様にして熱転写フィルム、及びハードコート体を得た。熱転写フィルム、及びハードコート体について、上記の評価を行った評価結果を第１表に示す。
【００８７】
実施例５
実施例１において、プライマー層の厚さを５μｍとした以外は、実施例１と同様にして熱転写フィルム、及びハードコート体を得た。熱転写フィルム、及びハードコート体について、上記の評価を行った評価結果を第１表に示す。
【００８８】
実施例６
実施例１において、接着層の厚さを３μｍとした以外は、実施例１と同様にして熱転写フィルム、及びハードコート体を得た。熱転写フィルム、及びハードコート体について、上記の評価を行った評価結果を第１表に示す。
【００８９】
実施例７
実施例１において、基材フィルムとして二軸延伸ポリプロピレン樹脂（ＯＰＰ）フィルム（厚さ：５０μｍ，「ＯＰ  Ｕ−１（商品名）」，三井化学東セロ株式会社製）を用いた以外は、実施例１と同様にして熱転写フィルム、及びハードコート体を得た。熱転写フィルム、及びハードコート体について、上記の評価を行った評価結果を第１表に示す。
【００９０】
実施例８
実施例１において、表面保護層形成用の硬化性樹脂組成物にさらに親水性シリカ（「ＨＤＫ  Ｖ１５（商品名）」，Ｗａｃｋｅｒ  Ｃｈｅｍｉｅ  ＡＧ社製，一次平均粒径：８ｎｍ，二次平均粒径：５μｍ）を１０質量部添加した以外は、実施例１と同様にして熱転写フィルム、及びハードコート体を得た。熱転写フィルム、及びハードコート体について、上記の評価を行った評価結果を第１表に示す。
【００９１】
比較例１
実施例１において、プライマー層形成用樹脂組成物を以下のプライマー層形成用樹脂組成物として、プライマー層の伸び率を１００％とした以外は、実施例１と同様にして熱転写フィルム、及びハードコート体を得た。熱転写フィルム、及びハードコート体について、上記の評価を行った評価結果を第１表に示す。
【００９２】
（プライマー層形成用樹脂組成物）
ポリカーボネート系ウレタンアクリル共重合体*11：１００質量部
ヒドロキシフェニルトリアジン系紫外線吸収剤*6：１７質量部
ヒドロキシフェニルトリアジン系紫外線吸収剤*7：１３質量部
ヒンダードアミン系光安定剤*8：８質量部
ブロッキング防止剤*9：９質量部
硬化剤：
ヘキサンメチレンジイソシアネート：２５質量部
＊１１，ポリカーボネート系ウレタンアクリル共重合体におけるウレタン成分とアクリル成分の質量比は９８／２である。
【００９３】
比較例２
実施例１において、基材フィルムとして未延伸ポリプロピレン樹脂（ＣＰＰ）フィルム（厚さ：８０μｍ）を用いた以外は、実施例１と同様にして熱転写フィルム、及びハードコート体を得た。熱転写フィルム、及びハードコート体について、上記の評価を行った評価結果を第１表に示す。
【００９４】
比較例３
実施例１において、接着層の厚さを２μｍとした以外は、実施例１と同様にして熱転写フィルム、及びハードコート体を得た。熱転写フィルム、及びハードコート体について、上記の評価を行った評価結果を第１表に示す。
【００９５】
【表１】
2014208493.tif 000003
【００９６】
実施例で得られた熱転写フィルムは、被転写体に対して、優れた耐候性とハードコート性（耐傷性）とを兼ね備えた表面保護層を熱転写により容易に形成することができ、また、優れた透明性と曲げ加工性とを付与することができることが確認された。さらに、熱転写フィルムは耐収縮性に優れており、その生産工程において歩留まりすることなく、優れた生産安定性と生産効率で生産することができ、また、熱転写の作業性にも優れていることが確認された。
【００９７】
一方、プライマー層の伸び率が１００％である比較例１の熱転写フィルムを用いたハードコート体は、プライマー層の伸び率が低いために、表面保護層の応力緩和機能が低く、耐候性試験後にクラックが発生してしまい、また曲げ加工性についての十分な性能が得られなかった。基材フィルムとして未延伸ポリプロピレン樹脂フィルムを用いた比較例２の熱転写フィルムは、基材フィルムの耐熱性が低いために、その生産工程においてカールが発生してしまい、生産安定性が悪く、また、熱転写時に基材フィルムが伸びてしまい、基材フィルムを剥離する際に表面保護層などが付着してしまい、転写性も悪かった。また、プライマー層が接着層よりも厚い比較例３の熱転写フィルムを用いたハードコート体は、プライマー層に含まれるブロッキング防止剤が頭だししてしまうことで、平滑性が損なわれ、透明性が著しく低下した。
【産業上の利用可能性】
【００９８】
本発明の熱転写フィルムは、被転写体に対して優れた耐候性、透明性、及びハードコート性を有する表面保護層を熱転写により容易に形成してハードコート体を得ることができ、かつ該ハードコート体に優れた曲げ加工性を付与することができ、さらに優れた生産安定性と生産効率で生産することができ、熱転写の作業性に優れるものである。
この熱転写フィルムを用いた本発明のハードコート体は、日々直射日光や風雨に晒されるため、極めて厳しい耐候性が求められるような用途、例えば、建築構造物の外装材や内装材、自動車内外装用の部品、太陽電池カバーまたは太陽電池基板、家電製品の部材などに使用でき、とりわけ、バルコニーの仕切り板、テラスやカーポートなどの屋根部材、車両や建造物のウインドウ、その他、防音壁や風防壁などの透明プラスチックを用いた製品に好適に用いられる。なお、上記自動車内外装用の部品としては、各種ウインドウの他、サンルーフ、ルーフパネル、デタッチャブルトップ、ウインドーリフレクター、ウインカーランプレンズ、ルームランプレンズ、サイドミラー、ヘッドランプカバー等の車両用グレージング部材などが挙げられる。また、家電製品の部材としては、照明用カバー、各種ディスプレー装置の前面板やカバーといった部材が挙げられる。また、本発明のハードコート体は、カーナビや携帯電話などのディスプレー装置、信号機や光学機器に使用されるレンズ類、ミラー、眼鏡、遊技機の部材などにも使用できる。
また、本発明の熱転写フィルムの表面保護層にシリカ粒子を用いた場合、本発明のハードコート体は自浄性を有し、屋外において汚れなどが付着しても降雨により汚染物質が除去されるものとなる。そして、本発明のハードコート体が自浄性を有する場合は、特に建築構造物の外装材、自動車外装用の部材、太陽電池カバーなどの用途に好適に用いられる。とりわけ、バルコニーの仕切り板、テラスやカーポートなどの屋根部材、車両や建造物のウインドウ、その他、防音壁や風防壁などの透明プラスチックを用いた製品など、清掃が困難であったり、清掃費用や手間がかかるような部材に好適に用いられる。
【符号の説明】
【００９９】
１０．熱転写フィルム
１１．基材フィルム
１２．表面保護層
１３．プライマー層
１４．接着層
２０．ハードコート体
２１．被転写体
【図１】
2014208493.tif 000004
【図２】
2014208493.tif 000005